(57)【特許請求の範囲】
【請求項１】
メタロセン触媒より合成された直鎖低密度ポリエチレンＡと、メタロセン触媒より合成された直鎖低密度ポリエチレンＢを共押出しし、ポリエチレンＡ面を接着剤を介して、ポリエチレンＡより弾性率が大きい基材と貼り合わせた積層フィルムであって、
前記ポリエチレンＢの弾性率が前記ポリエチレンＡの弾性率よりも大きく、かつ、ポリエチレンＢの密度がポリエチレンＡの密度より大きい積層フィルムよりなる袋内に、被包装物を内包したことを特徴とする詰替用パウチ。
【請求項２】
前記ポリエチレンＡより弾性率が大きい基材が、２軸ナイロンフィルムであることを特徴とする請求項１記載の詰替用パウチ。
【請求項３】
前記ポリエチレンＡ層の膜厚が、基材層の膜厚とポリエチレンＢ層の膜厚より厚いことを特徴とする請求項１または請求項２記載の詰替用パウチ。
【発明の詳細な説明】
【０００１】
【発明の属する技術分野】
本発明は３層以上の積層フィルムより構成される詰替用パウチにおいて、耐衝撃性に優れた詰替用パウチに関する。
【０００２】
【従来の技術】
近年、省資源化やごみの減容化ということで、プラスチックボトルからフィルムによる包装体に移行する動きがあり、特に洗剤においては使用量も多く詰替用パウチの要求が大きくなっている。
【０００３】
詰替用パウチについてはいくつかの要求物性があり、特に流通過程や取り扱い時の落袋等の衝撃により破袋しないための耐衝撃性が必要である。
特にスタンディングパウチは、胴部と底部よりなる構造から、流通過程において胴部と底部に荷重がかかるためにシール部が後退したり、落袋時の衝撃により胴部と底部の融着部分が割れて、破袋する危険が大きい。もちろんシールの安定性も要求される。
【０００４】
また、内容物を充填するときの作業性と流通時や詰換え時の取り扱いから、パウチには適度な剛性が要求される。特にスタンディングパウチについては袋に自立性が要求されるため、更に使用する材料の剛性と形状保持性が要求される。材料において剛性を上げるために２軸延伸ポリエステルフィルム等の延伸フィルムを使用したり、シーラント層を厚くするなどの工夫がされている。さらに要求が高い場合は基材層を更に多層にして、アルミ箔を貼り合せるなどされているが、これらの工夫については省資源、減容化という考え方からはあまり望ましくない。
【０００５】
【発明が解決しようとする課題】
上記のような問題点に鑑み、本発明では耐衝撃性と剛性に優れた詰替用パウチを提供することを課題とする。
【０００６】
【課題を解決するための手段】
本発明は上記課題を解決すべくなされたものである。
即ち請求項１の発明は、基材層、中間層、ポリエチレン層を含む３層以上からなる積層フィルムであって、基材層とポリエチレンよりなる中間層、ポリエチレン層が順次積層され、かつ、ポリエチレン層のポリエチレンの弾性率が中間層のポリエチレンの弾性率より大きいサンドイッチ構造体を形成する積層フィルムよりなる袋内に、被包装物を内包した詰替用パウチ、としたものである。
【０００７】
請求項２の発明は、基材層、中間層、ポリエチレン層を含む３層以上からなる積層フィルムであって、基材層とポリエチレンよりなる中間層、ポリエチレン層が順次積層され、かつ、ポリエチレン層のポリエチレンの弾性率が中間層のポリエチレンの弾性率より大きく、かつポリエチレン層のポリエチレンの密度が中間層のポリエチレンの密度より大きいサンドイッチ構造体を形成する積層フィルムよりなる袋内に、被包装物を内包した詰替用パウチ、としたものである。
【０００８】
請求項３の発明は、ポリエチレン層が中間層より薄いことを特徴とする請求項１又は２記載の詰替用パウチ、としたものである。
【０００９】
請求項４の発明は、請求項１又は２記載の詰替用パウチにおいて、更にポリエチレン層の外側に、ポリエチレン層のポリエチレンのより弾性率が小さく、薄いポリエチレンよりなる外被層を積層した積層フィルムであることを特徴とする詰替用パウチ、としたものである。
【００１０】
請求項５の発明は、ポリエチレンが直鎖低密度ポリエチレンである請求項１、２、３又は４記載の詰替用パウチ、としたものである。
【００１１】
請求項６の発明は、直鎖低密度ポリエチレンがシングルサイト系の触媒より合成された直鎖低密度ポリエチレンである５記載の詰替用パウチ、としたものである。
【００１２】
【発明の実施の形態】
以下、本発明の実施の形態を詳細に説明する。
【００１７】
本発明では図１に示す様に、裏面材層に基材層（ａ）、表面材層に中間層（ｂ）であるポリエチレンＡより弾性率の大きいポリエチレンＢ層（ｃ）を用い、積層フィルムにサンドイッチ構造の効果による腰強度を持たせ、芯材層たる中間層（ｂ）に衝撃強度のある樹脂層を設けることにより、サンドイッチ構造効果による衝撃強度を持たせている。
【００１８】
各層は強固に接着していれば良く、各層を接着剤を介して接着させても良い。ポリエチレン層（ｃ）を共押出しや押出しラミネートで接着或いは熱融着させることもできる。
【００１９】
本発明において定義される弾性率とは、積層フィルムの剛性を示すものであれば良く、引張弾性率でも、曲げ弾性率でも良い。また、弾性率でなくとも剛性を示す尺度であれば良く、ループスティフネスなどのスティフネス等でも良い。
【００２０】
本発明における積層フィルムの各層の膜厚は、中間層（ｂ）の膜厚が、基材層（ａ）と外側のポリエチレン層（ｃ）の膜厚より厚い方が好ましい。
中間層（ｂ）の膜厚が厚い方が、耐衝撃性に優れるので、課題とする剛性が得られる範囲で、厚い方が好ましい。
また、基材層（ａ）と外側のポリエチレン層（ｃ）の膜厚は同じ膜厚である必要はない。
【００２１】
腰強度、剛性はサンドイッチ構造の理論から、サンドイッチ構造体の中心からのサンドイッチ構造体の壁面までの距離に大きく関係しており、この距離が変わらなければ腰強度、剛性の大きな低下はない。
【００２２】
本発明において、基材層（ａ）に使用する材料については、中間層（ｂ）より弾性率が大きい材料であれば特に限定するものではないが、包装材料として、紙、アルミニウム箔、セロハンや、延伸された、ポリエステル、ナイロン、ポリエチレン、ポリプロピレン、ポリスチレンの各フィルムが一般的であり好ましい。これらの基材は、サンドイッチ構造による効果を妨げない程度に積層することができる。
【００２３】
また、外側のポリエチレン層（ｃ）の更に外側にサンドイッチ構造に影響を与えない程度の厚さで更に外被層を積層させることが出来る。この積層させる材料については特に限定するものではないが、ヒートシール性を補うか、低温ヒートシール性を向上させるようなヒートシール剤、ホットメルト、外側のポリエチレンより密度が低いポリエチレンなどが考えられる。
これらの材料はポリエチレン層（ｃ）のポリエチレンよりも弾性率が小さく、積層する厚みについてはヒートシール機能を満足させる範囲で、なるべく薄く積層させることが好ましい。
【００２４】
本発明に用いられるポリエチレンについては、高密度ポリエチレンや中密度ポリエチレン、高圧法による低密度ポリエチレンや直鎖低密度ポリエチレンなど特に限定するものではない。しかし、フィルムの物理的強度や耐環境ストレスクラッキング性から直鎖低密度ポリエチレンが好ましい。更にシングルサイト系触媒より合成された直鎖低密度ポリエチレンは、結晶化速度がマルチサイト系触媒より合成された直鎖低密度ポリエチレンより遅く、配向しにくい傾向が認められるため、強度的な異方性が起こりにくく、耐衝撃性の面でより好ましい。
【００２５】
上記シングルサイト系触媒は特に限定されるものではないが、例えばシクロペンタジエニルジルコノセン環やインデニル環などの不飽和環とからなる、いわゆるメタロセン触媒が挙げられる。
【００２６】
上記直鎖低密度ポリエチレンのコモノマーとしては、ブテンー１、ヘキセンー１、オクテンー１、４−メチルーペンテンー１などから選ばれたものなら良く、ブテンー１、ヘキセンー１、オクテンー１をコモノマーとした直鎖低密度ポリエチレンが価格の点から好適である。
【００２７】
一般にポリエチレンは密度が大きくなると弾性率が大きくなるため、ポリエチレン層（ｃ）に用いるポリエチレンの密度は、中間層（ｂ）に用いるポリエチレンの密度より大きくなる。
【００２８】
また、中間層（ｂ）に発泡させたポリエチレン樹脂を使用することができる。
【００２９】
本発明における詰替用のパウチの形態としては、三方袋、四方袋、ガゼット袋、スタンディングパウチ等限定するものではない。また。これらのパウチに口栓等の工夫がなされていても良い。しかし、店頭での陳列性等から、スタンディングパウチが最も代表的であり、胴部と底部は２ピースのフィルムから製袋されても、１ピースのフィルムから製袋されてもどちらでもよい。
【００３０】
【実施例】
メタロセン触媒より合成された直鎖低密度ポリエチレンＡ（密度＝０．９０２、ＭＩ＝３、引張弾性率＝５０ＭＰ）８０μｍと、メタロセン触媒より合成された直鎖低密度ポリエチレンＢ（密度＝０．９３５、ＭＩ＝２．５、引張弾性率＝２５０ＭＰ）２０μｍを共押出しし、接着剤を介して２軸延伸ナイロンフィルム１５μｍと貼り合せ、２軸延伸ナイロンフィルム（１５μｍ）／直鎖低密度ポリエチレンＡ（８０μｍ）／直鎖低密度ポリエチレンＢ（２０μｍ）の三層積層フィルムを作成した。
【００３１】
〈比較例〉
実施例と同じメタロセン触媒より合成された直鎖低密度ポリエチレンの共押出しフィルムのＢ層側と実施例と同じ２軸延伸ナイロンフィルムを接着剤を介して貼り合せ、２軸延伸ナイロンフィルム／直鎖低密度ポリエチレンＢ（２０μｍ）／直鎖低密度ポリエチレンフィルムＡ（８０μｍ）の三層積層フィルムを作成した。
【００３２】
実施例及び比較例で作成したフィルムを、株式会社東洋精機製作所製のループティフネステスターで、幅２５ｍｍ、円周１００ｍｍのループスティフネス強度を測定した。この測定結果を腰強度物性の指標に考え、値が大きいほど腰強度が大きいと判断した。
【００３３】
また、実施例及び比較例で作成したフィルムをー１０℃雰囲気下において、直径１３ｍｍ、重量６．５ｋｇの重錘を１．３ｍの高さから落とし、フィルムを貫いたときの最大荷重とその時の亀裂発生エネルギーを測定した。この測定結果を耐衝撃性の指標と考え、値が大きいほど耐衝撃性が大きいと判断した。
【００３４】
これらの測定から表１の結果を得た。この結果から本発明による積層フィルムはサンドイッチ構造の効果により腰強度と耐衝撃性に優れることがわかる。
【００３５】
更に、実施例及び比較例で作成したフィルムで、縦２００ｍｍ、横１２０ｍｍ、ヒートシール幅１０ｍｍの四方パウチを作成し、水５００ｍＬを充填した後、５℃雰囲気下で一昼夜保存した。このパウチを同雰囲気下で１．５ｍの高さから自由落下させた。各パウチを１０個ずつ１０回落下させた。
【００３６】
この結果、実施例で作成したフィルムで作ったパウチは１０個とも１０回落しても破袋しなかったが、比較例で作成したフィルムで作ったパウチは１０個中４個が１０回落とす前に破袋した。
【００３７】
【表１】
0003849359.tif 000002
【００３８】
【発明の効果】
以上詳細に説明したように、本発明は、樹脂層でサンドイッチ構造を形成させる事により腰強度が高く、耐衝撃性に優れたフィルムおよびそのフィルムを用いた詰替用パウチを提供する事を課題としてなされたもので、本発明により、衝撃強度と剛性という相反する性質を兼ね備えた積層フィルムよりなる詰替用パウチを提供できる。
【図面の簡単な説明】
【図１】本発明の実施例を示す、詰替用パウチの断面で表した説明図である。
【符号の説明】
ａ‥‥基材層
ｂ‥‥中間層
ｃ‥‥ポリエチレン層
【図１】
0003849359.tif 000003